Procédé de purification du 1,1,1,2,3,3-hexafluoropropane à partir d’un mélange comprenant le 1,1,1,2,3,3-hexafluoropropane et l’hydrogène ; ledit procédé comprenant une étape (a) de mise en contact dudit mélange avec une membrane M1 pour former un flux F1 comprenant ledit 1,1,1,2,3,3-hexafluoropropane et un flux F2 comprenant l’hydrogène caractérisé en ce que ladite membrane M1 est en un matériau sélectionné parmi le groupe consistant en polyoléfine, polyéther, polyimide, polyfluorure de vinylidène, un matériau à base de cellulose et poly(méthacrylate de méthyle). Procédé selon la revendication précédente caractérisé en ce que ladite membrane M1 est en un matériau sélectionné parmi le groupe consistant en polyoléfine et polyéther. Procédé selon la revendication précédente caractérisé en ce que ladite membrane M1 est en un matériau sélectionné parmi le groupe consistant en polyéthylène, polypropylène, polyméthylpentène, poly[oxy-(2,6-diméthyl-1,4-phénylène)] et poly(oxyde de phénylène). Procédé selon la revendication précédente caractérisé en ce que ladite membrane M1 a une sélectivité supérieure à 100 ; ladite sélectivité étant calculée par le rapport entre la perméabilité de l’hydrogène et la perméabilité dudit 1,1,1,2,3,3-hexafluoropropane à travers ladite membrane M1 ; de préférence la sélectivité est supérieure à 250, en particulier supérieure à 500. Procédé selon l’une quelconque des revendications précédentes caractérisé en ce que ledit mélange contient moins de 100 ppm d’eau sur base du poids total dudit mélange. Procédé selon l’une quelconque des revendications précédentes caractérisé en ce que la teneur massique en hydrogène dans ledit mélange est inférieure à 25% en poids sur base du poids total dudit mélange. Procédé selon l’une quelconque des revendications précédentes caractérisé en ce que ledit mélange est issu d’une réaction d’hydrogénation de l’hexafluoropropène, optionnellement préalablement purifié, de préférence par distillation. Procédé de production du 1,1,1,2,3,3-hexafluoropropane comprenant les étapes de : Hydrogénation en phase gazeuse de l’hexafluoropropène en présence d’hydrogène et d’un catalyseur d’hydrogénation pour former un courant A1 comprenant du 1,1,1,2,3,3-hexafluoropropane et de l’hydrogène n’ayant pas réagi ; Optionnellement purification du courant A1 pour former un courant purifié A2 Mise en œuvre du procédé de purification selon l’une quelconque des revendications 1 à 7 à partir dudit courant A1 ou dudit courant A2 . Procédé de purification du 1,1,1,2,3,3-hexafluoropropane à partir d’un mélange comprenant le 1,1,1,2,3,3-hexafluoropropane et au moins un contaminant sélectionné parmi le groupe consistant en l’azote et l’oxygène ou un mélange de ceux-ci ; ledit procédé comprenant une étape (a) de mise en contact dudit mélange avec une membrane M 1’ pour former un flux F1 ’ comprenant ledit 1,1,1,2,3,3-hexafluoropropane et un flux F2 ’ comprenant ledit au moins un contaminant. Procédé selon la revendication précédente caractérisé en ce que ladite membrane M1 ’ est en un matériau sélectionné parmi le groupe consistant en polyoléfine, polyéther, polyimide, polyaramide, polyamide, polysulfone, polyfluorure de vinylidène, poly(méthacrylate de méthyle), polytétrafluoroéthylène, polyfluorure de vinyl, polychlorotrifluoroéthylène, polyethylènetétrafluoroéthylène ou copolymère tétrafluoroéthylène/perfluorovinyléther éventuellement substitué par un groupement SO 3 H, en un matériau à base de cellulose et en un matériau contenant un groupement fonctionnel siloxane. Procédé selon la revendication précédente caractérisé en ce que ledit contaminant est l’oxygène et ladite membrane M1 ’ est en un matériau sélectionné parmi le groupe consistant en polyoléfine, polyéther, polyimide, polyfluorure de vinylidène, un matériau à base de cellulose, polyalkylsiloxane et poly(méthacrylate de méthyle). Procédé selon la revendication précédente caractérisé en ce que ladite membrane M1 ’ est en un matériau sélectionné parmi le groupe consistant en polyéthylène, polypropylène, polyméthylpentène, poly[oxy-(2,6-diméthyl-1,4-phénylène)], poly(oxyde de phénylène), acétate de cellulose, polyimide et polydiméthylsiloxane. Procédé selon l’une quelconque des revendications 11 ou 12 caractérisé en ce que ledit contaminant est l’azote et ladite membrane M1’ est en un matériau sélectionné parmi le groupe consistant en polyoléfine et en polyéther, de préférence polyéthylène, polypropylène, polyméthylpentène, poly[oxy-(2,6-diméthyl-1,4-phénylène)] ou poly(oxyde de phénylène) ; en particulier polypropylène, poly(oxyde de phénylène) ou polyméthylpentène. Procédé selon l’une quelconque des revendications précédentes 11 à 15 caractérisé en ce que la teneur massique en ledit contaminant dans ledit mélange est inférieure à 5% sur base du poids total dudit mélange, de préférence inférieure 1% sur base du poids total dudit mélange. Procédé de purification du 1,1,1,2,3,3-hexafluoropropane à partir d’un mélange comprenant du 1,1,1,2,3,3-hexafluoropropane, de l’azote, de l’hydrogène et optionnellement de l’oxygène ; ledit procédé comprenant une étape (a) de mise en contact dudit mélange avec une membrane M 2 pour former un flux F 3 comprenant ledit 1,1,1,2,3,3-hexafluoropropane et un flux F 4 comprenant de l’azote, de l’hydrogène et optionnellement de l’oxygène ; ladite membrane M2 étant en un matériau sélectionné parmi le groupe consistant en polyéthylène, polypropylène, polyméthylpentène, poly[oxy-(2,6-diméthyl-1,4-phénylène)] et poly(oxyde de phénylène).